(57)【要約】【課題】  圧電振動片本体と枠部との間に狭い貫通溝を形成すると共に、圧電振動片本体の加工精度を向上させる圧電振動片の製造方法および圧電振動子を提供する。【解決手段】  圧電振動片１０の製造方法は、圧電振動片本体１２と、この圧電振動片本体１２を囲む枠部１６とを備えた圧電振動片１０の製造方法であって、圧電基板２２の表面側から砥粒を前記圧電基板２２に吹き付けて前記圧電振動片本体１２と前記枠部１６との間に設けられる貫通溝１８を形成し、前記圧電振動片本体１２が形成される部分に対応した前記圧電基板２２の表裏面をケミカルエッチングして発振周波数に対応した厚さに形成する構成である。【選択図】    図２
2006186809.tif 000002
【特許請求の範囲】
【請求項１】
圧電振動片本体と、この圧電振動片本体を囲む枠部とを備えた圧電振動片の製造方法であって、
圧電基板の表面側から砥粒を前記圧電基板に吹き付けて、前記圧電振動片本体と前記枠部との間に設けられる貫通溝を形成し、
前記圧電振動片本体が形成される部分に対応した前記圧電基板の表裏面をケミカルエッチングして発振周波数に対応した厚さに形成する、
ことを特徴とする圧電振動片の製造方法。
【請求項２】
前記圧電振動片本体の部分に対応した前記圧電基板の厚さをケミカルエッチングにより調整した後、
前記圧電振動片本体の部分に対応した前記圧電基板の側面をケミカルエッチングして主振動を発振する外形寸法に形成する、
ことを特徴とする請求項１に記載の圧電振動片の製造方法。
【請求項３】
圧電振動片本体と、この圧電振動片本体を囲む枠部とを備えた圧電振動片の製造方法であって、
前記圧電振動片本体および前記枠部の形状に応じた第１のマスクパターンを圧電基板の表面に形成し、前記第１のマスクパターンを利用してブラスト加工により前記圧電基板に貫通溝を形成する工程と、
前記枠部の形状に応じた第２のマスクパターンを前記圧電基板の表裏面に形成し、前記圧電振動片本体が形成される部分に対応した前記圧電基板をケミカルエッチングして、前記圧電基板を発振周波数に応じた厚さにする工程と、
を備えたことを特徴とする圧電振動片の製造方法。
【請求項４】
圧電振動片本体と、この圧電振動片本体を囲む枠部とを備えた圧電振動片の製造方法であって、
前記圧電振動片本体および前記枠部の形状に応じた第１のマスクパターンを圧電基板の表面に形成し、前記第１のマスクパターンを利用してブラスト加工により前記圧電基板に貫通溝を形成する工程と、
前記枠部の形状に応じた第２のマスクパターンを前記圧電基板の表裏面に形成し、前記圧電振動片本体が形成される部分に対応した前記圧電基板をケミカルエッチングして、前記圧電基板を発振周波数に応じた厚さにする工程と、
前記圧電振動片本体の部分に対応した前記圧電基板の表裏面に、前記圧電振動片本体が主振動を発振する外形寸法に応じた第３のマスクパターンを形成し、前記圧電基板の側面をケミカルエッチングする工程と、
を備えたことを特徴とする圧電振動片の製造方法。
【請求項５】
請求項１ないし４のいずれかに記載の方法を用いて製造した圧電振動片を蓋体で挟み込んだことを特徴とする圧電振動子。
【発明の詳細な説明】
【技術分野】
【０００１】
本発明は、圧電振動片の製造方法および圧電振動子に係り、特に圧電振動片本体の周囲に枠部を設けた圧電振動片の製造方法に関する。
【背景技術】
【０００２】
圧電振動片本体の周囲に枠部を設けた枠付きの圧電振動片は、ケミカルエッチングまたはブラスト加工により製造されている。ケミカルエッチングにより圧電振動片を製造する場合、まず圧電基板の表面に水晶のケミカルエッチング時の耐食膜となる金属膜を成形し、その上にフォトレジストを塗布する。その後、圧電振動片本体や枠部の形状が得られるように露光・現像し、レジストが除去された部分の金属膜をケミカルエッチングして第１のレジストパターンを形成する。そして第１のレジストパターンが形成されていない水晶部分をケミカルエッチングして、圧電振動片本体と枠部との間に貫通溝を形成する。次に、第１のレジストパターンを除去した後、上述したフォトリソグラフィ工程と同様にして枠部となる圧電基板の表裏面に第２のレジストパターンを形成し、圧電振動片本体となる圧電基板の表裏面をケミカルエッチングして所定の厚さに形成する。この後、第２のレジストパターンを除去し、圧電振動片本体上に励振電極等を形成すると圧電振動片が形成される。なおエッチングにより圧電振動片を製造することについて開示されたものとしては、例えば特許文献１が挙げられる。
【０００３】
またブラスト加工を用いて圧電振動片を製造する場合、まず圧電基板の表面に圧電振動片本体や枠部の形状に対応したレジストパターンをフォトリソグラフィ技術により形成する。そしてブラスト装置から加圧した気体と共に微粒子を噴射して、レジストパターンが形成されていない部分の圧電基板を所定の深さまで加工除去する。次に、レジストパターンを除去した後、枠部に対応した圧電基板の裏面にマスクを形成し、圧電振動片本体となる圧電基板を裏面側からブラスト加工して所定の厚さに形成する。この後、マスクを除去し、圧電振動片本体上に励振電極等を形成すると圧電振動片が形成される。なおブラスト加工を用いて圧電振動片を製造することについて開示されたものとしては、例えば特許文献２が挙げられる。
【特許文献１】特開平７−２１２１７１号公報
【特許文献２】特開平５−２３５６８７号公報
【発明の開示】
【発明が解決しようとする課題】
【０００４】
圧電振動子には、水晶をはじめとして様々な圧電材料が利用されており、その基板として、例えばＡＴカット圧電基板等が利用されている。このＡＴカット圧電基板は、一辺がＸ軸（電気軸）に平行で、他辺がＸ軸の回りにＺ軸（光軸）から約３５度の傾きをつけて切断されたものである。ところで水晶をケミカルエッチングする場合、結晶方向に対して異なるエッチングレートを有している。すなわち水晶は、異方性エッチングとなる特徴を有している。このため図５に示すように、水晶から切り出されたＡＴカット圧電基板１をケミカルエッチングすると、エッチングにより形成される溝２は斜めにえぐられる。したがって水晶を用いて枠付きの圧電振動片をケミカルエッチングにより製造すると、圧電振動片本体と枠部との間に形成される貫通溝も圧電基板を斜めに貫通したものとなる。
【０００５】
図６はケミカルエッチングにより圧電振動片を製造するときの説明図である。ケミカルエッチングのみで圧電振動片の貫通溝を形成する場合、まず圧電振動片の形状に対応したマスクパターン４が圧電基板５上に形成される（Ｓ１）。次に、圧電基板５をエッチング液に浸漬すると、圧電基板５の表裏面から斜めにえぐられた溝６が形成され（Ｓ２）、この溝６が徐々に深くなっていく（Ｓ３）。その後、表面および裏面から延びた溝６同士が貫通し（Ｓ４）、最終的には溝６の側面が斜めになった形状となる（Ｓ５）。そしてエッチングが終了してマスクパターン４を除去すると、圧電基板５には斜め方向に延びる貫通溝７が形成される（Ｓ６）。
【０００６】
このようなことから、枠付きの圧電振動片をケミカルエッチングにより製造する場合は、次のような課題を生じることになる。第１には、貫通溝の幅を広くなしなければならないので、圧電振動片本体の平面サイズを小さくしなければならない課題を生じる。具体的には、貫通溝の幅を狭くすると、圧電基板の表面側および裏面側から形成される溝が水平方向にずれてしまい、溝が貫通しない場合が生じる。したがって圧電基板が厚いほど貫通溝の幅を広くしなければならない。ところが圧電振動片を実装するパッケージサイズに制約がある場合は、貫通溝の幅を広くすると圧電振動片本体の平面サイズを小さくしなければならないので、振動に寄与する部分が小さくなることによりクリスタルインピーダンス（ＣＩ）値が大きくなる問題点がある。
【０００７】
第２には、蓋体を枠部に接合するために、枠部の幅を広くしなければならないので、圧電振動片本体の平面サイズを小さくしなければならない。具体的には、貫通溝が圧電基板に斜めに形成されるので、枠部は、表面側の幅と裏面側の幅とが異なって形成される。ところがチップサイズパッケージ（ＣＳＰ）の圧電振動子とするために、枠部に蓋体を接合しなければならないので、枠部の表面および裏面は、それぞれの面において蓋体の接合が可能な幅を有していなければならない。すなわち蓋体を接合するために枠部を広くしなければならない。したがって圧電振動片を実装するパッケージサイズに制約がある場合は、枠部の幅を広くすると圧電振動片本体の平面サイズを小さくしなけれならず、振動に寄与する部分が小さくなる問題点がある。
【０００８】
第３には、圧電振動片に形成される電極パターンが断線されてしまう。具体的には、貫通溝が斜めに形成されると、圧電振動片本体や枠部の縁部が鋭角な形状になる箇所が生じる。ところで電極パターンは、圧電基板上に金属膜を付けた後、電極パターンに応じたレジストパターンを形成し、レジストパターンが形成されていない部分の金属膜をエッチングすることにより形成される。そして電極パターンが圧電基板の鋭角箇所に形成される場合は、鋭角箇所にはレジストが付き難いので、レジストが付いていないと電極パターンとなる金属膜もエッチングされてしまい、電極パターンが断線してしまうのである。
【０００９】
第４には、圧電振動片をエッチング液に浸漬して形成するので、圧電振動片の周波数温度特性が悪くなってしまう。すなわち、圧電振動片本体は、有限な大きさであることから、主振動以外にスプリアス振動が存在する。例えば、圧電振動子本体がＡＴカット圧電振動片本体であれば、厚みすべり振動を主振動とする振動以外に、この主振動の周波数の近傍にスプリアス振動が存在する。このため圧電振動片本体は、主振動とスプリアス振動とが結合しないように外形寸法の加工精度が決められる。しかし貫通溝を形成するために、圧電基板をエッチング液に長時間浸漬していると外形寸法に誤差が生じ、特に圧電材料として水晶を用いた場合には、圧電基板がＸ軸に沿う方向の加工あがり精度が悪くなる。この結果として、圧電振動片の周波数温度特性が悪くなってしまう。
【００１０】
また枠付きの圧電振動片をブラスト加工により製造する場合は、次のような課題を生じることになる。第１には、圧電振動片本体を形成するときに、圧電基板の片側からしか砥粒を吹き付けることができないので、圧電振動片本体の裏面と枠部の裏面とが同一面内に形成されてしまい、ＣＳＰの圧電振動子とした場合に薄型化および低コスト化することができない課題を生じる。具体的には、圧電振動片本体の厚みは、発振周波数に応じて数十μｍになるまで薄くされるが、砥粒を噴射するときの空気圧によって圧電振動片本体にクラックや折れ等のダメージが生じるのを防止するために、圧電振動片本体の一方の面をテーブル等で支える必要があるので、圧電基板の片側からしかブラスト加工を行えず、圧電振動片本体の裏面と枠部の裏面とが同一面内に形成されてしまうのである。そして圧電振動子は、蓋体と圧電振動片本体との接触を防ぐために、蓋体に圧電振動片本体との接触を防ぐ凹部を設ける必要があるので、圧電振動子が高くなってしまうのである。また蓋体に凹部を設けることにより、製造工程等が増加してしまい、圧電振動子の製造コストも高くなってしまうのである。
【００１１】
第２には、圧電振動片の発振周波数にバラツキを生じてしまう。具体的には、ブラスト加工では圧電振動片本体の全面に砥粒を吹き付けることができないので、厚さを均一にすることができず、厚さの面内バラツキが生じてしまう。またウエハー内においても、厚さのバラツキが生じてしまう。このため圧電振動片本体の厚さの違いから発振周波数にバラツキが生じてしまうのである。
【００１２】
本発明は、上述した課題を解決するためになされたもので、圧電振動片本体と枠部との間に狭い貫通溝を形成すると共に、圧電振動片本体の加工精度を向上させる圧電振動片の製造方法を提供することを目的とする。
また、この方法を用いて製造した圧電振動片から圧電振動子を得ることを目的とする。
【課題を解決するための手段】
【００１３】
上記目的を達成するために、本発明に係る圧電振動片の製造方法は、圧電振動片本体と、この圧電振動片本体を囲む枠部とを備えた圧電振動片の製造方法であって、圧電基板の表面側から砥粒を前記圧電基板に吹き付けて、前記圧電振動片本体と前記枠部との間に設けられる貫通溝を形成し、前記圧電振動片本体が形成される部分に対応した前記圧電基板の表裏面をケミカルエッチングして発振周波数に対応した厚さに形成する、ことを特徴としている。
【００１４】
貫通溝は、ブラスト加工により形成されるので、圧電基板のカット角にかかわらず圧電基板の高さ方向に沿って形成されることができる。したがって貫通溝は、ケミカルエッチングによる貫通穴ほど斜めに形成されることを考慮して幅を広く形成する必要がないので、幅を狭く設計することができる。また圧電振動片本体は、ケミカルエッチングにより形成されるので加工精度が高くなり、厚みを極薄まで加工できるとともに、厚みのバラツキを抑えることができる。さらに圧電振動片本体の表裏面を枠部の表裏面よりも内側に入り込ませることができる。さらにまた圧電振動片本体をプラノコンベックス形状にすることができる。
【００１５】
また前記圧電振動片本体の部分に対応した前記圧電基板の厚さをケミカルエッチングにより調整した後、前記圧電振動片本体の部分に対応した前記圧電基板の側面をケミカルエッチングして主振動を発振する外形寸法に形成する、ことを特徴としている。圧電振動片本体の部分に対応した圧電基板を圧電振動片の発振周波数に応じて薄くしているので、この圧電基板の側面が斜めに形成されている部分が少なくなっている。したがって圧電基板の側面をケミカルエッチングしても、サイドが乱れる割合が少なくなり、所望の外形寸法を得ることができる。
【００１６】
また圧電振動片本体と、この圧電振動片本体を囲む枠部とを備えた圧電振動片の製造方法であって、前記圧電振動片本体および前記枠部の形状に応じた第１のマスクパターンを圧電基板の表面に形成し、前記第１のマスクパターンを利用してブラスト加工により前記圧電基板に貫通溝を形成する工程と、前記枠部の形状に応じた第２のマスクパターンを前記圧電基板の表裏面に形成し、前記圧電振動片本体が形成される部分に対応した前記圧電基板をケミカルエッチングして、前記圧電基板を発振周波数に応じた厚さにする工程と、を備えたことを特徴としている。
【００１７】
したがってブラスト加工により極小貫通溝を形成することができ、ケミカルエッチングにより幅の狭い貫通溝の加工が可能になるとともに、圧電振動片本体の形状の乱れも抑えることができる。またブラスト加工を行った後にケミカルエッチングを行うので、圧電振動片本体を大きく設計することができ、クリスタルインピーダンス値を小さくすることができる。さらにケミカルエッチングにより圧電振動片の極薄加工が可能になるため、厚みバラツキ（発振周波数のバラツキ）も抑えることができる。
【００１８】
また圧電振動片本体と、この圧電振動片本体を囲む枠部とを備えた圧電振動片の製造方法であって、前記圧電振動片本体および前記枠部の形状に応じた第１のマスクパターンを圧電基板の表面に形成し、前記第１のマスクパターンを利用してブラスト加工により前記圧電基板に貫通溝を形成する工程と、前記枠部の形状に応じた第２のマスクパターンを前記圧電基板の表裏面に形成し、前記圧電振動片本体が形成される部分に対応した前記圧電基板をケミカルエッチングして、前記圧電基板を発振周波数に応じた厚さにする工程と、前記圧電振動片本体の部分に対応した前記圧電基板の表裏面に、前記圧電振動片本体が主振動を発振する外形寸法に応じた第３のマスクパターンを形成し、前記圧電基板の側面をケミカルエッチングする工程と、を備えたことを特徴としている。なお第３のマスクパターンを形成するときには、枠部にもマスクパターンが形成されている。
【００１９】
圧電振動片本体の部分に対応した圧電基板を圧電振動片の発振周波数に応じて薄くしているので、この圧電基板の側面が斜めに形成されている部分が少なくなっている。したがって圧電基板の側面をケミカルエッチングしても、サイドが乱れる割合が少なくなり、所望の外形寸法を得ることができる。また発振周波数の異なる圧電振動片を製造する場合であっても、圧電振動片の外形寸法を最終工程で調整しているので、圧電基板に貫通溝を形成する工程と、圧電基板の厚さを調整する工程とから得られる素子を共通のものとして使用することができる。
【００２０】
また本発明に係る圧電振動子は、上述した特徴を有する方法を用いて製造した圧電振動片を蓋体で挟み込んだ構成である。この構成では、蓋体は圧電振動片の枠部と接合されるので、圧電振動子はチップサイズパッケージとなる。そして圧電振動片本体の表裏面は枠部の表裏面よりも内側に入り込んでいるので、平面形状の蓋体を使用できる。したがって圧電振動子は、薄型化および平面サイズを小型化することができるとともに、製造コストを削減することができる。また圧電振動子は、圧電振動片に貫通溝が形成されていることから、圧電振動子にかかる応力が圧電振動片本体に伝わることがなく、一定の発振周波数を出力することができる。
【発明を実施するための最良の形態】
【００２１】
以下に、本発明に係る圧電振動片の製造方法および圧電振動子の最良の実施形態について説明する。図１は圧電振動片の説明図であり、図１（Ａ）は概略平面図、図１（Ｂ）は同図（Ａ）のＡ−Ａ線における概略断面図である。圧電振動片１０は、振動の励振部分となる圧電振動片本体１２を有している。圧電振動片本体１２には、対向する側面の中央部から接続部１４が突設されており、接続部１４の先端は、圧電振動片本体１２を囲む枠部１６の内側面に接続されている。すなわち圧電振動片１０は、図１（Ａ）に示すＸＺ平面内に圧電振動片本体１２および枠部１６が形成されており、圧電振動片本体１２と枠部１６との間には貫通溝１８が設けられている。そして圧電振動片本体１２は、発振周波数に応じた厚さに設定されており、その表面および裏面に励振電極２０が設けられている。また枠部１６は、圧電振動片本体１２よりも厚く形成され、励振電極２０と導通する接続電極（不図示）が設けられている。
【００２２】
次に、圧電振動片１０の製造方法について説明する。図２は圧電振動片の製造方法の説明図である。まず圧電基板２２（圧電ウエハー）の表面に、圧電振動片１０の形状に対応した第１のマスクパターン２４を形成する。この第１のマスクパターン２４は、後述するブラスト加工に耐えるものであればよく、例えば、圧電基板２２上にドライフィルムレジストを貼り付けた後、ドライフィルムレジストを圧電振動片１０の形状に対応して露光・現像し、圧電振動片１０の形状に対応した部分上に形成すればよい。なお実施形態によっては、第１のマスクパターン２４は、圧電基板２２上にフォトレジストを塗布した後、圧電振動片１０の形状に対応して露光・現像し、圧電振動片１０の形状に対応した部分上に形成してもよい。また圧電振動片１０の形状に対応して金属等を成膜し、この金属膜を第１のマスクパターン２４としてもよい。そして第１のマスクパターン２４を形成した圧電基板２２を、その表面を上側に向けてテーブル２６上に固定する（Ｓ１００）。
【００２３】
次に、図２の矢印Ｂに示すように、ブラスト装置から加圧された気体と共に砥粒を圧電基板２２に吹き付けて、第１のマスクパターン２４が形成されてない部分の圧電基板２２を除去し、圧電基板２２の表面から裏面にかけて貫通した溝（貫通溝１８）を形成する（Ｓ１１０）。この貫通溝１８の断面は、表面側が広く、裏面側が狭くなっている。
【００２４】
次に、圧電基板２２から第１のマスクパターン２４を除去すると共に、圧電基板２２をテーブル２６から取り外した後（Ｓ１２０）、枠部１６となる部分に対応した圧電基板２２の表面および裏面に第２のマスクパターン２８を形成する（Ｓ１３０）。この第２のマスクパターン２８は、後述するケミカルエッチングに耐えられるものであればよく、第１のマスクパターン２４と同様にして形成することができる。ケミカルエッチングは、圧電基板２２をエッチング液に浸漬し、第２のマスクパターン２８が形成されていない部分、すなわち圧電振動片本体１２となる部分に対応した圧電基板２２が所定の厚さになるまでエッチングすればよい（Ｓ１４０）。圧電基板２２の厚さは、圧電振動片１０に要求される発振周波数に応じて設定されるものであり、圧電振動片本体１２が厚くなると発振周波数は低くなり、圧電振動片本体１２が薄くなると発振周波数は高くなる。そして圧電基板２２を所定の厚さにするには、圧電基板２２のエッチングレートを予め求めておき、このエッチングレートに基づいて行えばよい。このようにブラスト加工した後にケミカルエッチングをすると、ブラスト加工を施した圧電基板２２の表面が滑らかになる。
【００２５】
そして圧電振動片１０に励振電極２０や前記接続電極等の電極パターンを形成するために、圧電振動片本体１２や枠部１６に金属を成膜すれば、圧電振動片１０が形成される（Ｓ１５０）。
【００２６】
また上述したＳ１００〜Ｓ１４０の工程によって製造された圧電振動片１０を用いて、さらに高精度の圧電振動片１０を製造することもできる。図３は高精度化した圧電振動片の製造方法の説明図である。この高精度の圧電振動片１０の製造は、圧電振動片１０の主振動とスプリアス振動とが結合しないように、圧電振動片本体１２の外形寸法を調整するものである。具体的には、まず主振動とスプリアス振動とが結合することのない圧電振動片本体１２の外形寸法を設計する。そして設計された外形寸法に合わせて圧電振動片本体１２の表面および裏面に第３のマスクパターン３０を形成する。また第３のマスクパターン３０は、枠部１６の表裏面にも形成される（Ｓ２００）。この第３のマスクパターン３０は、ケミカルエッチングに耐えられるものであればよく、第１のマスクパターン２４と同様にして形成することができる。なお圧電振動片１０は、Ｓ１００〜Ｓ１４０の工程により製造されたものを用いればよい。
【００２７】
次に、圧電振動片１０をエッチング液に浸漬して、第３のマスクパターン３０が形成されていない部分、すなわち圧電振動片本体１２の側面をエッチングする（Ｓ２１０）。そして第３のマスクパターン３０を除去した後（Ｓ２２０）、圧電振動片１０に励振電極２０や前記接続電極等の電極パターンを形成するために、圧電振動片本体１２や枠部１６に金属を成膜すれば、圧電振動片１０が形成される（Ｓ２３０）。
【００２８】
このような圧電振動片１０の製造方法によれば、上述したＳ１００〜Ｓ１５０の工程に示すように、圧電振動片１０の製造にブラスト加工およびケミカルエッチングにより圧電基板２２の高さ方向に沿う貫通溝１８を形成でき、また圧電振動片本体１２の厚さを正確に調整することができる。すなわち圧電材料として水晶を用いたＡＴカット圧電振動片であっても、圧電振動片本体１２と枠部１６との間に形成される貫通溝１８を圧電基板２２の高さ方向に沿って形成することができる。
【００２９】
そして貫通溝１８の幅を狭く設計しても、幅の狭い貫通溝１８を形成できる。また圧電振動片１０の枠部１６は、表面側と裏面側とでほぼ同じ幅にできるので、圧電振動片本体１２の平面サイズを小さくする必要がない。したがって圧電振動片本体１２の平面サイズを大きくすることができ、ＣＩ値を小さくすることができる。また幅の狭い貫通溝１８を形成できることから、小型の圧電振動片１０を形成することもできる。さらに圧電振動片本体１２や枠部１６の縁部には、鋭角箇所が形成されないので、前記電極パターンが断線することはない。
【００３０】
また圧電振動片本体１２は、ケミカルエッチングを用いて発振周波数に応じた厚さに加工されるので、加工精度が高くなり、極薄寸法まで加工できる。したがってブラスト加工およびケミカルエッチングを用いると、圧電振動片本体１２の厚みのバラツキを抑えることができるので、高精度の圧電振動片１０を得ることができる。
【００３１】
また圧電基板２２にブラスト加工を施して貫通溝１８を形成すると、貫通溝１８の幅は、砥粒を吹き付ける側となる圧電基板２２表面側が裏面側に比べて幅広くなる。すなわち貫通溝１８は、テーパー形状になっている。このテーパー形状のままケミカルエッチングを施すと、この形状に倣ってエッチングが施されるので、圧電振動片本体１２をプラノコンベックス形状にすることができ、振動のエネルギを閉じ込めることができる。
【００３２】
またＳ２００〜Ｓ２３０の工程を行う圧電振動片１０として、Ｓ１００〜Ｓ１４０の工程によって製造された圧電振動片１０を用いているので、圧電振動片本体１２が発振周波数に応じて既に薄く形成されており、圧電基板２２の側面が斜めに形成された部分が少なくなっている。すなわち圧電基板２２の側面は、ブラスト加工によりテーパー形状になっている部分が少なくなっている。したがってＳ２１０のエッチングを行って圧電基板２２が異方性エッチングされても、圧電振動片本体１２の外形寸法の乱れる割合が少なくなり、加工精度が向上し、設計に対応した圧電振動片本体１２の外形寸法を得ることができる。したがって周波数温度特性が良好になる。
【００３３】
また圧電振動片１０の発振周波数が異なる仕様のものであっても、圧電振動片１０の外形寸法の調整を最後に行うことによって、Ｓ１００〜Ｓ１４０の工程で得られる圧電振動片１０を共通のものとして使用できる。
【００３４】
なお上述した圧電振動片１０の製造方法は、圧電材料として水晶を用いた圧電振動片ばかりでなく、チタン酸ジルコン酸鉛等の他の圧電材料を用いた圧電振動片を製造することもでき、またＡＴカット圧電振動片ばかりでなく、ＢＴカット等の他のカット角の圧電振動片を製造することもできる。さらに圧電振動片１０の製造方法は、図１に示すような矩形の圧電振動片本体１２を製造するばかりでなく、他の形状の圧電振動片本体を製造することもできる。
【００３５】
次に、圧電振動子について説明する。図４は圧電振動子の概略断面図である。圧電振動子３２は、上述したＳ１００〜Ｓ１５０の工程によって製造された圧電振動片１０や、Ｓ１００〜Ｓ１４０およびＳ２００〜Ｓ２３０の工程によって製造された圧電振動片１０を平面形状の蓋体３４で挟み込んで、ＣＳＰの圧電振動子３２にしたものであり、圧電振動片１０は、前記接続電極を介して蓋体３４に設けられた実装電極３６と電気的に接続されている。そして圧電振動子３２の製造方法は、次のようになる。すなわち蓋体３４を陽極接合するための電極や、加熱圧着するための金／錫ロウ材等を枠部１６の周縁部全周に設けた後、蓋体３４と圧電振動片１０とを真空中または不活性ガス雰囲気中で接合すると、圧電振動片本体１２が真空または不活性ガス雰囲気で気密封止される。
【００３６】
このような圧電振動子３２は、圧電振動片本体１２の表裏面を枠部１６の表裏面よりも内側に入り込ませているので、枠部１６に平面形状の蓋体３４を接合しても圧電振動片本体１２と蓋体３４とが接触することはない。したがって平面形状の蓋体３４を用いることができることから、従来の凹部を備えた蓋体を用いる圧電振動子に比べて薄型化できるとともに、製造コストを削減することができる。
【００３７】
また圧電振動子３２はＣＳＰとしていることから、平面サイズを小型化することができる。また圧電振動片１０と蓋体３４との熱膨張係数が異なっていると圧電振動片１０に応力が加わる場合があるが、圧電振動片本体１２が貫通溝１８によって枠部１６から離れているので、圧電振動片本体１２に応力が伝わることはない。したがって圧電振動子３２は、一定の発振周波数を出力することができる。
【図面の簡単な説明】
【００３８】
【図１】圧電振動片の説明図である。
【図２】圧電振動片の製造方法の説明図である。
【図３】高精度化した圧電振動片の製造方法の説明図である。
【図４】圧電振動子の概略断面図である。
【図５】水晶基板をケミカルエッチングしたときの説明図である。
【図６】ケミカルエッチングにより圧電振動片を製造するときの説明図である。
【符号の説明】
【００３９】
１０………圧電振動片、１２………圧電振動片本体、１６………枠部、１８………貫通溝、２２………圧電基板、２４………第１のマスクパターン、２８………第２のマスクパターン、３０………第３のマスクパターン、３２………圧電振動子。
【図１】
2006186809.tif 000003
【図２】
2006186809.tif 000004
【図３】
2006186809.tif 000005
【図４】
2006186809.tif 000006
【図５】
2006186809.tif 000007
【図６】
2006186809.tif 000008